(57)【要約】      （修正有）【課題】窓ガラスなどのガラス体に対する安定した接着性と良好な剥離性を有する遮熱フィルム、及び、この遮熱フィルムを備えた遮熱ガラス構造体の提供。【解決手段】光透過性フィルム２と、遮熱材料３aを含む粘着層３と、光透過性フィルム２と粘着層３の間に形成された剥離層４を備えており、好ましくは、粘着層４が、水溶性またはアルコール溶解性を有する、遮熱フィルム１。遮熱フィルム１及びガラス体の一面に、遮熱フィルム１の粘着層３側が接着されており、遮熱フィルム１は、前記ガラス体に対して剥離層４から剥離可能である、遮熱ガラス構造体。【選択図】図１
2017140777.tif 000002
【特許請求の範囲】
【請求項１】
光透過性フィルムと、
遮熱材料を含む粘着層と、
前記光透過性フィルムと前記粘着層との間に形成された剥離層と、
を備えていることを特徴とする遮熱フィルム。
【請求項２】
粘着層は、水溶性またはアルコール溶解性を有することを特徴とする請求項１に記載の遮熱フィルム。
【請求項３】
請求項１または２に記載の遮熱フィルムを備えた遮熱ガラス構造体であって、
ガラス体の一面に、前記遮熱フィルムの前記粘着層側が接着されており、前記遮熱フィルムは、前記ガラス体に対して前記剥離層から剥離可能とされていることを特徴とする遮熱ガラス構造体。
【発明の詳細な説明】
【技術分野】
【０００１】
本発明は、遮熱フィルムおよび遮熱ガラス構造体に関する。
【背景技術】
【０００２】
従来より、窓ガラスや車両用ガラスに遮熱フィルムを貼り付けることで、入射する太陽光を遮断し、室内や車内の温度上昇を抑制する試みがなされている。
【０００３】
例えば、特許文献１には、樹脂製の基材フィルムと、基材フィルムの裏面側に形成された粘着層と、基材フィルムの表面側および／または裏面側に形成された遮熱層と、遮熱層の表面側に形成されたＵＶハードコート層とを有する遮熱フィルムが記載されている。また、この遮熱フィルムの粘着層は、再剥離性を有する層として形成されており、遮熱層は、無機系の近赤外線吸収剤を含有していることが記載されている。さらに、特許文献１には、例えば、夏場には遮熱フィルムを窓ガラスなどに貼り付け、冬場には窓ガラスなどから遮熱フィルムを剥離させることができることが記載されている。
【先行技術文献】
【特許文献】
【０００４】
【特許文献１】特開2013−230613号公報
【発明の概要】
【発明が解決しようとする課題】
【０００５】
従来の遮熱フィルムを窓ガラスや車両用ガラスに貼り付けた場合、例えば、夏場の室温上昇などを抑制に寄与するものの、冬場には太陽光が遮られることによる室温の低下を招いてしまう。結果として、冬場は暖房器具の使用量が増えるため、暖房費用を抑制することが難しいという問題がある。
【０００６】
また、特許文献１の遮熱フィルムは、粘着層が再剥離性を有するものであるが、窓ガラスなどに対する安定した接着性と良好な剥離性を両立させることは難しい。例えば、窓ガラスなどに対する接着性を高めると、剥離性が不十分になり易いため、遮熱フィルムの剥離によって窓ガラスなどに粘着物質などの付着物が残留し、拭き取りなどが困難になることが懸念される。
【０００７】
本発明は、以上の通りの事情に鑑みてなされたものであり、窓ガラスなどのガラス体に対する安定した接着性と良好な剥離性を有する遮熱フィルムと、この遮熱フィルムを備えた遮熱ガラス構造体を提供することを課題としている。
【課題を解決するための手段】
【０００８】
上記の課題を解決するために、本発明の遮熱フィルムは、
光透過性フィルムと、
遮熱材料を含む粘着層と、
前記光透過性フィルムと前記粘着層との間に形成された剥離層と、
を備えていることを特徴としている。
【０００９】
本発明の遮熱ガラス構造体は、前記遮熱フィルムを備えた遮熱ガラス構造体であって、ガラス体の一面に、前記遮熱フィルムの前記粘着層側が接着されており、前記遮熱フィルムは、前記ガラス体に対して前記剥離層から剥離可能とされていることを特徴としている。
【発明の効果】
【００１０】
本発明の遮熱フィルムは、窓ガラスなどのガラス体に対する安定した接着性と良好な剥離性を有する。本発明の遮熱ガラス構造体は、遮熱フィルムを取り外す場合、ガラス体に接着されている遮熱フィルムの剥離層から剥離させることができるため、拭き取りなどの洗浄除去によってガラス体の外観を良好に維持することができる。
【図面の簡単な説明】
【００１１】
【図１】本発明の遮熱フィルムの一実施形態を例示した断面概要図である。
【図２】（Ａ）は、遮熱フィルムをガラス体に貼付けた状態を示す概要断面図である。（Ｂ）は、ガラス体から遮熱フィルムの剥離層および光透過性フィルムを剥離させた状態を示す概要断面図である。
【図３】本発明の遮熱フィルムの別の実施形態を例示した概要断面図である。
【発明を実施するための形態】
【００１２】
図１は、本発明の遮熱フィルムの一実施形態を例示した断面概要図である。
【００１３】
図１に例示したように、遮熱フィルム１は、光透過性フィルム２と、遮熱材料３aを含む粘着層３と、光透過性フィルム２と粘着層３との間に形成された剥離層４とを備えている。なお、図示していないが、光透過性フィルム２の外側の面には、シリコン樹脂等のハードコート層やフッ素樹脂等の防汚層などを備えていてもよい。また、粘着層３の外側の面には、ガラス体５と接着する前の粘着層３を保護する、剥離容易な保護フィルムなどを備えていてもよい。
（光透過性フィルム）
光透過性フィルム２は、遮熱フィルム１の基材として機能し、日常生活での掃除による摩擦などから保護するためのものである。
【００１４】
光透過性フィルム２は、各種の樹脂によって構成することができる。具体的には、例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂などを例示することができる。その他には、ポリイミド系樹脂、ポリアミド系樹脂、ポリ塩化ビニル系樹脂、ポリアセタール系樹脂、ポリ塩化ビニリデン系樹脂、ポリフェニレンサルファイド系樹脂などを例示することができる。また、例えば、ポリエチレンテレフタレート（ＰＥＴ）、ポリエチレンナフタレート（ＰＥＮ）などのポリエステル系樹脂は、強度、加工性、耐熱性に優れているため、好ましく用いることができる。
【００１５】
また、光透過性フィルム２は、無色または着色された、透明、半透明などであってよいが、屈折率が、被着されるガラス体(例えば、窓ガラスや車両用ガラス)と近い数値になるように調整されていることが好ましい。これによって、太陽光の透過性を確保することができる。
【００１６】
さらに、光透過性フィルム２の厚さは特に限定されないが、例えば、２５μｍ〜３００μｍの範囲を例示することができる。光透過性フィルム２の厚さがこの範囲であると、ガラス体５に被着するために好ましい強度と柔軟性を得ることができる。
（粘着層）
粘着層３は、粘着性を有し、遮熱フィルム１を被着対象となるガラス体に対して接着する機能を有する。
【００１７】
粘着層３は、遮熱材料３aを含む接着剤（樹脂）で形成されている。この実施形態では、遮熱材料３aは粘着層３を構成する接着剤（樹脂）中に均一に分散している。
【００１８】
粘着層３を構成する接着剤は、例えば、アクリル系、シリコン系、ウレタン系、ゴム系などの接着剤を用いることができるが、水溶性またはアルコール溶解性を有する材料で形成されていることが好ましい。
【００１９】
水溶性を有する粘着層３を形成するための材料は特に限定されないが、例えば、水溶性化合物と粘着性ポリマー成分から合成されたもの例示することができる。
【００２０】
水溶性化合物は、粘着性ポリマー成分に対して流動性を付与し、可塑化効果が得られるものが好ましい。具体的には、水溶性化合物は、ポリエーテルポリオール、アルカノールアミン、ポリビニルエーテルなどのうちの１種または２種以上を例示することができる。
【００２１】
また、粘着性ポリマー成分は、カルボキシル基を有するポリマーとしては、例えば、以下の、（Ａ）ホモポリマーまたはモノマーと、（Ｂ）モノマーとのコポリマーを例示することができる。
（Ａ）ポリ（メタ）アクリル酸、カルボキシエチル（メタ）アクリレート、マレイン酸、イタコン酸等のホモポリマーおよびこれらのモノマー。
（Ｂ）ｎ−ブチル（メタ）アクリレート、２−エチルヘキシル（メタ）アクリレートなどのアルキルアクリレートモノマー。
【００２２】
これらの比率は、粘着性と水除去性を両立させるように調整することができる。また、遮熱フィルム１の光透過性を維持するため、粘着層３の屈折率が被着対象であるガラス体と近い数値になるように調整することができる。
【００２３】
アルコール溶解性を有する粘着層３を形成するための材料は特に限定されないが、上術の水溶性化合物と同様のものを例示することができる。
【００２４】
遮熱材料３aは、無機系の近赤外線吸収剤を用いることができる。無機系の近赤外線吸収剤としては、例えば、アンチモンドープ酸化錫（ＡＴＯ）、アンチモンドープ酸化亜鉛、ガリウムドープ酸化亜鉛、錫ドープ酸化インジウムなどのうちの１種または２種以上の近赤外線吸収物質からなる微粒子を例示することができる。近赤外線吸収剤の微粒子は、例えば、粒径１００ｎｍ以下のものを好ましく例示することができる。
（剥離層）
剥離層４は、遮熱フィルム１を被着対象であるガラス体から剥離させる際に、ガラス体５の表面の粘着層３と剥離層４との間で分離させるための層である。
【００２５】
剥離層４は、ポリオレフィン系樹脂、ポリエステル系樹脂、シリコン樹脂、フッ素樹脂などの樹脂によって形成されている。また、剥離層４には、公知の耐衝撃性付与剤や、酸化チタン、炭酸カルシウム、タルクなどの無機充填剤を含有させることもできる。
【００２６】
剥離層４は、粘着層３に対して比較的弱い接着強度で接着している。すなわち、剥離層４の粘着層３に対する接着強度は、粘着層３と光透過性フィルム２を直接接着したときの接着強度や、粘着層３のガラス体に対する接着強度と比較して、弱く調整されている。
【００２７】
図２（Ａ）は、遮熱フィルムをガラス体に貼付けた状態を示す概要断面図である。図２（Ｂ）は、ガラス体から遮熱フィルムの剥離層および光透過性フィルムを剥離させた状態を示す概要断面図である。
【００２８】
図２（Ａ）に例示したように、遮熱フィルム１は、光透過性フィルム２と遮熱材料３aを含む粘着層３との間に、剥離層４が形成されており、粘着層３側を被着対象となるガラス体５に接触させることで、ガラス体５に遮熱フィルム１を貼着することができる。
【００２９】
遮熱フィルム１は、粘着層３に遮熱材料３aが含まれているため、ガラス体５に遮熱フィルム１を配設することで、例えば、気温の高い夏場には太陽光による熱を遮断して室内や車両内の温度上昇を抑制することができ、冷房コストも低く抑えることができる。
【００３０】
一方、例えば、気温の低い冬場には、ガラス体５から遮熱フィルム１を剥離させることができる。
【００３１】
図２（Ｂ）に例示したように、遮熱フィルム１は、光透過性フィルム２と粘着層３との間に剥離層４が形成されているため、剥離層４と粘着層３との間で分離させて、剥離層４と光透過性フィルム２を剥離させることができる。剥離層４から遮熱フィルム１（剥離層４と光透過性フィルム２）を剥離させると、ガラス体５には粘着層３が残留するが、この粘着層３は水（温水）やアルコールなどで容易に洗浄除去することができる。したがって、冬場であっても、太陽光を取り入れることで室温の低下を抑制することができ、暖房コストを低く抑えることができる。また、遮熱フィルム１は、剥離後の粘着層３がガラス体５からきれいに取り除かれるので、ガラス体５の外観を害する恐れもない。
【００３２】
このように、遮熱フィルム１は、光透過性フィルム２と粘着層３との間に剥離層４が形成されているため、ガラス体５に対する安定した接着性と良好な剥離性を有している。
【００３３】
また、この遮熱フィルム１を備えた遮熱ガラス構造体は、ガラス体５（窓ガラスや車両用ガラスなど）の一面に、遮熱フィルム１の粘着層３側が接着されており、遮熱フィルム１は、ガラス体５に対して剥離層４から剥離可能とされている。
【００３４】
図３は、本発明の遮熱フィルムの別の実施形態を例示した概要断面図である。図１、図２に例示した実施形態と共通する内容については、説明を省略する。
【００３５】
この実施形態の遮熱フィルム１では、粘着層３の内部に、遮熱材料３aを含む遮熱層３１が形成されている。遮熱層３１は、例えば、Ｃｕ薄膜、Ａｇ薄膜、Ａｕ薄膜等の金属膜などを例示することができるが、なかでも、赤外線反射性および透明性が高く、熱伝導率が低いＡｇ薄膜が特に好ましい。
【００３６】
さらに、これら金属膜には、高い可視光線の透過率を得るために高屈折率の金属（遮熱材料３a）を含む樹脂層さらに積層することができる。具体的には、例えば、酸化亜鉛アルミニウム、酸化亜鉛、酸化チタン、酸化錫、酸化ケイ素、酸化インジウム（ＩＴＯ）、アンチモンドープ酸化錫（ＡＴＯ）、アンチモンドープ酸化亜鉛などの微粒子を分散させた樹脂層を積層することもできる。なかでも、優れた赤外線吸収性をするものとして、ＩＴＯ微粒子またはＡＴＯ微粒子を分散させた樹脂層を好ましく例示することができる。
【００３７】
この実施形態の遮熱フィルム１においては、粘着層３に遮熱材料３aによる遮熱層３１が形成されている。このため、ガラス体５に遮熱フィルム１を配設することで、例えば、気温の高い夏場には、太陽光による熱が遮断されて室内または車両内の温度上昇を抑制することができ、冷房コストも低く抑えることができる。
【００３８】
また、遮熱フィルム１は、光透過性フィルム２と粘着層３との間に剥離層４が形成されているため、剥離層４と粘着層３との間で分離させて、剥離層４と光透過性フィルム２を剥離させることができる。剥離層４から遮熱フィルム１を剥離させると、ガラス体５には粘着層３が残留するが、この粘着層３は水（温水）やアルコールなどで容易に洗浄除去することができる。したがって、冬場であっても、太陽光を取り入れることで室温の低下を抑制することができ、暖房コストを低く抑えることができる。そして、遮熱フィルム１は、剥離後の粘着層３がガラス体５からきれいに取り除かれるので、ガラス体５の外観を害する恐れもない。
【００３９】
本発明の遮熱フィルム１は、光透過性フィルム２と、遮熱材料３aを含む粘着層３と、光透過性フィルム１と粘着層３との間に形成された剥離層４とを備えている。
【００４０】
この遮熱フィルム１では、粘着層３は、水溶性またはアルコール溶解性を有することが好ましい。
【００４１】
本発明の遮熱ガラス構造体は、上記の遮熱フィルム１を備えた遮熱ガラス構造体である。ガラス体５の一面に、遮熱フィルム１の粘着層３側が接着されており、遮熱フィルム１は、ガラス体５に対して剥離層４から剥離可能とされている。
【００４２】
本発明の遮熱フィルムおよび遮熱ガラス構造体は、以上の実施形態に限定されることはない。
【符号の説明】
【００４３】
１    遮熱フィルム
２    光透過性フィルム
３    粘着層
３a    遮熱材料
４    剥離層
５    ガラス体
【図１】
2017140777.tif 000003
【図２】
2017140777.tif 000004
【図３】
2017140777.tif 000005